(57)【要約】本発明は、Ｃ４乃至Ｃ７イソモノオレフィン（イソブチレン）とｐ−アルキルスチレン（ｐ−メチルスチレン）のハロゲン化(臭素化)エラストマーコポリマーの粘度を増大する方法であって、前記コポリマーを、少なくとも１つのＣ１乃至Ｃ４アルコキシ基及び少なくとも１つの第一、第二又は第三アミン基を有するアミノシランで接触されたシリカ粒状充填剤又はクレー粒状充填剤と混合することによる、方法を提供する。【特許請求の範囲】
【請求項１】
ａ）Ｃ４乃至Ｃ７イソモノオレフィンとｐ−アルキルスチレンのハロゲン化コポリマー並びに
ｂ）少なくとも１つのＣ１乃至Ｃ４アルコキシ基及び少なくとも１つの第一、第二又は第三アミン基を有する少なくとも１つのアミノシランで接触されたシリカ充填剤又はクレー充填剤
の混合物を含有する組成物であり、前記充填剤が、前記コポリマーの１００重量部当り０.１乃至１００重量部の含量で、組成物中に存在する、組成物。
【請求項２】
前記コポリマーが、イソブチレンとｐ−メチルスチレンの臭素化コポリマーである、請求項１に記載の組成物。
【請求項３】
少なくとも１つのアミノシランが、式、(Ｈ２Ｎ−Ｒ４−ｎ)−Ｓｉ−(ＯＲ’)ｎ（式中、ＲはＣ１乃至Ｃ４アルキレンであり、Ｒ’はＣ１乃至Ｃ４アルキルであり、ｎは１乃３の範囲の整数である)により表わされる、請求項１に記載の組成物。
【請求項４】
アミノシランがトリエトキシプロピルアミノシランである、請求項３に記載の組成物。
【請求項５】
充填剤が、充填剤−アミノシランブレンドの重量に基づいて０.１乃至５重量％のアミノシランを含有する、請求項１に記載の組成物。
【請求項６】
充填剤がシリカである、請求項１に記載の組成物。
【請求項７】
充填剤がクレーである、請求項１に記載の組成物。
【請求項８】
１，０００秒−１の剪断速度におけるコポリマーブレンドの粘度値が２００乃至５００Ｐａ・秒の範囲である、請求項１に記載の組成物。
【請求項９】
１，５００秒−１の剪断速度におけるコポリマーブレンドの粘度値が１１０乃至４００Ｐａ・秒の範囲である、請求項１に記載の組成物。
【請求項１０】
少なくとも１つの熱可塑性ポリマー、及び前記組成物の総ポリマー含量に基づいて１０乃至９０重量％の請求項１に記載の組成物とのブレンドを含有する熱可塑性エラストマー組成物。
【請求項１１】
ＡＦＭで測定したブレンドの分散サイズが、１．８μｍ未満からである、請求項８に記載の組成物。
【請求項１２】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項８に記載の組成物。
【請求項１３】
ＢＩＭＳ／アミノシランブレンドについてのＲＢ値が２０乃至９０％である、請求項１に記載の組成物。
【請求項１４】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドから選ばれる汎用ゴムをさらに含有する、請求項１に記載の組成物。
【請求項１５】
請求項１０に記載の組成物から製造される自動車部品。
【請求項１６】
Ｃ４乃至Ｃ７イソモノオレフィンとｐ−アルキルスチレンのハロゲン化コポリマーの粘度を増大する方法であって、前記コポリマーを、少なくとも１つのＣ１乃至Ｃ４アルコキシ基及び少なくとも１つの第一、第二又は第三アミン基を有する少なくとも１つのアミノシランで接触された０.１乃至１００重量部のシリカ充填剤又はクレー充填剤と溶融混合することを含み、前記重量部は、前記コポリマーの１００重量部に基づいている、方法。
【請求項１７】
前記コポリマーが、イソブチレンとｐ−メチルスチレンの臭素化コポリマーである、請求項１６に記載の方法。
【請求項１８】
少なくとも１つのアミノシランが、式、(Ｈ２Ｎ−Ｒ)−Ｓｉ−(ＯＲ’)ｎ（式中、ＲはＣ１乃至Ｃ４アルキレンであり、Ｒ’はＣ１乃至Ｃ４アルキルであり、ｎは１乃３の整数である)により表わされる、請求項１６に記載の方法。
【請求項１９】
アミノシランがトリエトキシプロピルアミノシランである、請求項１６に記載の方法。
【請求項２０】
充填剤が、充填剤−アミノシランブレンドの重量に基づいて０.１乃至５重量％のアミノシランを含有する、請求項１６に記載の方法。
【請求項２１】
充填剤がシリカである、請求項１６に記載の組成物。
【請求項２２】
充填剤がクレーである、請求項１６に記載の組成物。
【請求項２３】
１，０００秒−１の剪断速度におけるコポリマーブレンドの粘度値が２００乃至５００Ｐａ・秒の範囲である、請求項１６に記載の方法。
【請求項２４】
１，５００秒−１の剪断速度におけるコポリマーブレンドの粘度値が１１０乃至４００Ｐａ・秒の範囲である、請求項１６に記載の方法。
【請求項２５】
少なくとも１つの熱可塑性ポリマーを前記コポリマーブレンドとブレンドすることをさらに含む、請求項１６に記載の方法。
【請求項２６】
ＡＦＭで測定したブレンドの分散サイズが、１．８μｍ未満からである、請求項２５に記載の方法。
【請求項２７】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項２５に記載の方法。
【請求項２８】
熱可塑性ポリマーが、ポリプロピレンホモポリマー、プロピレン衝撃コポリマー又はプロピレンコポリマーである、請求項２５に記載の方法。
【請求項２９】
ＢＩＭＳ／アミノシランブレンドについてのＲＢ値が２０乃至９０％である、請求項１６に記載の方法。
【請求項３０】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドの少なくとも１つをブレンドすることをさらに含む、請求項１６に記載の方法。
【請求項３１】
請求項１６に記載の方法から製造される自動車部品。
【請求項３２】
ａ）Ｃ４乃至Ｃ７イソモノオレフィンとｐ−アルキルスチレンのハロゲン化コポリマー並びに
ｂ）少なくとも１つのＣ１乃至Ｃ４アルコキシ基及び少なくとも１つの第一、第二又は第三アミン基を有する少なくとも１つのアミノシランで接触されたシリカ充填剤又はクレー充填剤
を含有する動的に加硫された組成物であり、前記充填剤が、前記コポリマーの１００重量部当り０.１乃至１００重量部で、組成物中に存在する、組成物。
【請求項３３】
前記コポリマーが、イソブチレンとｐ−メチルスチレンの臭素化コポリマーである、請求項３２に記載の組成物。
【請求項３４】
少なくとも１つのアミノシランが、式、(Ｈ２Ｎ−Ｒ４−ｎ)−Ｓｉ−(ＯＲ’)ｎ（式中、ＲはＣ１乃至Ｃ４アルキレンであり、Ｒ’はＣ１乃至Ｃ４アルキルであり、ｎは１乃３の整数である)により表わされる、請求項３２に記載の組成物。
【請求項３５】
アミノシランがトリエトキシプロピルアミノシランである、請求項３４に記載の組成物。
【請求項３６】
充填剤が、充填剤−アミノシランブレンドの重量に基づいて０.１乃至５重量％のアミノシランを含有する、請求項３２に記載の組成物。
【請求項３７】
充填剤がシリカである、請求項３２に記載の組成物。
【請求項３８】
充填剤がクレーである、請求項３２に記載の組成物。
【請求項３９】
１，０００秒−１の剪断速度におけるコポリマーブレンドの粘度値が２００乃至５００Ｐａ・秒の範囲である、請求項３２に記載の組成物。
【請求項４０】
１，５００秒−１の剪断速度におけるコポリマーブレンドの粘度値が１１０乃至４００Ｐａ・秒の範囲である、請求項３２に記載の組成物。
【請求項４１】
少なくとも１つの熱可塑性ポリマー、及び前記組成物の総ポリマー含量に基づいて１０乃至９０重量％の請求項３２に記載の組成物とのブレンドを含有する動的に加硫された組成物。
【請求項４２】
ＡＦＭで測定したブレンドの分散サイズが、１．８μｍ未満からである、請求項４１に記載の組成物。
【請求項４３】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項４１に記載の組成物。
【請求項４４】
ＢＩＭＳ／アミノシランブレンドについてのＲＢ値が２０乃至９０％である、請求項３２に記載の組成物。
【請求項４５】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドから選ばれる汎用ゴムをさらに含有する、請求項３２に記載の組成物。
【請求項４６】
請求項３２に記載の組成物から製造される自動車部品。
【発明の詳細な説明】
【０００１】
発明の分野
本発明は、増大された粘度を有する、Ｃ４乃至Ｃ７イソモノオレフィンとｐ−アルキルスチレンのハロゲン化コポリマー及びそれらのコポリマーを含有する熱可塑性組成物に関する。
【０００２】
背景
熱可塑性エラストマーは、一般的に、従来の熱可塑性物質と同じように加工され、再循環されることができるが、使用温度において、加硫されたゴムの性質及び性能と同様の性質及び性能を有するポリマー及びポリマーのブレンドと定義される。可塑性物質及びエラストマーゴムのブレンド又はアロイは、高性能熱可塑性エラストマーの製造において、特に、種々の用途における熱硬化性ゴムの代替のために、段々、重要になってきた。
【０００３】
熱可塑性の性能と弾性の性能の両方の組み合わせを有するポリマーブレンドは、一般的に、熱可塑性物質をエラストマー性組成物と、熱可塑性物質の連続性相内に区別される粒状相としてエラストマーが均質にかつ均一に分散されているような仕方で化合されることにより得られる。加硫された組成物での初期の研究は、米国特許第３，０３７，９５４号に見出され、この特許は、静的加硫、並びに加硫性のエラストマーが樹脂状の熱可塑性ポリマー内に分散されており、そのポリマーブレンドを連続的に混合し、剪断しながら、そのエラストマーが硬化される動的加硫の技術を開示している。得られた組成物は、ポリプロピレンのような熱可塑性ポリマーの硬化されていないマトリックス中の、硬化された、ブチルゴム、塩素化ブチルゴム、ポリブタジエン又はポリイソプレンのようなエラストマーのミクロゲル分散体である。
【０００４】
最終用途によって、そのような熱可塑性エラストマー(ＴＰＥ)組成物が、エチレン／プロピレンゴム、ＥＰＤＭゴム、ジオレフィンゴム、ブチルゴム又は同様のエラストマーのような硬化された又は非硬化の１つ又は混合物との組み合わせで用いられるプロピレンホモポリマー及びプロピレンコポリマー及び同様の熱可塑性物質のような熱可塑性物質の１つ又は混合物を含有する。用いられる熱可塑性物質が、硬化された又は非硬化のエラストマーと組み合わせて用いられる、ポリアミド又はポリエステルのような、良好な高温特性を有するエンジニアリング樹脂である、ＴＰＥ組成物も製造され得る。そのようなＴＰＥ組成物、及び動的加硫する方法を含む、そのような組成物を処理する方法の例は、米国特許第４，１３０，５３４号、第第４，１３０，５３５号、第４，５９４，３９０号、第５，０２１，５００号、第５，１７７，１４７号及び第５，２９０，８８６号、並びにＰＣＴ出願公開ＷＯ９２／０２５８２において見出され得る。シランタイプの充填剤を含有するエラストマー組成物の他の例には、欧州特許出願公開第１１１１００４Ａ１、第０８９０６０２Ａ1及びＰＣＴ出願公開ＷＯ９９／３１１７８が含まれる。
【０００５】
ＴＰＥ組成物を製造するために有用な特に好ましいエラストマー性ポリマーは、５０モル％未満のｐ−アルキルスチレン(ｐ−メチルスチレン)と共重合された少なくとも５０モル％のＣ４乃至Ｃ７イソモノオレフィン(イソブチレン)を含有するハロゲン化ランダムコポリマーである。この種類のエラストマー性コポリマー(ＢＩＭＳポリマーという)及びそれらの製造方法は、米国特許第５．１６２，４４５号に開示されている。それらのコポリマーを含有する硬化性のＴＰＥ組成物が、特に、米国特許第５，０１３，７９３号及び第５，０５１，４７７号に記載されている。
【０００６】
ＴＰＥ組成物は、通常、熱可塑性成分及びエラストマー性成分を、１つのポリマー系の他のポリマー系のマトリックス内での微細な分散を達成するために、１５０℃より高い温度において、高剪断混合条件下(１００秒−１より大きい剪断速度)で、溶融混合するか又は溶融処理することにより製造される。分散が微細なほど、ＴＰＥ生成物の機械的性質は良好である。
【０００７】
そのようなＢＩＭＳポリマーにおいて固有の流動活性化及び剪断減粘性特徴により、混合中に遭遇する上昇された温度及び剪断速度における、それらのコポリマーの粘度値における低減は、ＢＩＭＳポリマーがブレンドされる熱可塑性成分の粘度における低減よりもずっと大きい。しかし、混合中及び／又は処理中のＢＩＭＳと熱可塑性成分との間の粘度差は、良好なブレンド機械的性質のために重要である、均一な混合及び微細なブレンド形態の具備のために最も重要である。
【０００８】
発明の概要
本発明は、(ａ)Ｃ４乃至Ｃ７イソモノオレフィンとｐ−アルキルスチレンのハロゲン化エラストマー性コポリマーと(ｂ)少なくとも１つのＣ１乃至Ｃ４アルコキシ基及び少なくとも１つの第一、第二又は第三アミン基を有する少なくとも１つのアミノシランで接触された少なくとも１つのシリカ充填剤又はクレー充填剤との混合物を含有する組成物であり、前記粒状充填剤物質が、前記エラストマー性コポリマーの１００重量部当り０.１乃至１００重量部の含量で、組成物中に存在する、組成物を提供する。
【０００９】
本発明は、又、熱可塑性ポリマーと先に記載した組成物のブレンドを含有する熱可塑性ポリマー組成物を提供する。
【００１０】
本発明は、さらに、Ｃ４乃至Ｃ７イソモノオレフィンとｐ−アルキルスチレンのハロゲン化エラストマー性コポリマーの粘度を増大する方法であって、前記エラストマー性コポリマーを、少なくとも１つのＣ１乃至Ｃ４アルコキシ基及び少なくとも１つの第一、第二又は第三アミン基を有するアミノシランで接触された０.１乃至１００重量部のシリカ充填剤又はクレー充填剤と溶融混合することを含み、前記重量部は、前記コポリマーの１００重量部に基づいている、方法、を提供する。
【００１１】
本発明により、アミノシラン改質充填剤を用いることは、その充填剤表面のアミノ基とハロゲン化イソブチレンポリマーとの間の化学的相互作用の導入の結果として、ＢＩＭＳポリマーの粘度が上昇することができる。第一及び第二アミン官能基では、ハロゲン化イソブチレンポリマーとアミン改質充填剤との間で共有結合が形成され得る。第三アミン官能基では、代わりに第四化アミンによりイオン性会合が促進される。
【００１２】
化学的結合又はイオン性会合により、充填剤表面上にハロゲン化イソブチレンポリマー鎖を会合することにより、それらのポリマーの粘度は増大されると考えられる。又、充填剤表面へのハロゲン化イソブチレンポリマー鎖の化学的吸収が充填剤の凝集を防止し、従って、充填剤分散を改良する。他のポリマーとのブレンド中に、アミン改質充填剤とハロゲン化イソブチレンポリマーとの間のそれらの相互作用の存在は又、他のポリマー相への充填剤の移行を防止し得る。ポリマーの粘度値は、官能基を有しないミクロ又はナノ充填剤を単に組み込むことによって増大し得るが、充填剤移行は、粘度増大の意図された目的のためのブレンド中に、特定のポリマー相内に充填剤を保持することにおける因子である。従って、官能化充填剤を用いることは、充填剤移行の問題を解消する。
【００１３】
本発明は、高剪断熱混合中のＢＩＭＳの粘度が、ＢＩＭＳコポリマーがブレンドされる熱可塑性物質の粘度に、より近く近づく又は調和し、それによって、より均一な混合、及び他のマトリックスポリマー系ないの１つのポリマー系の微細な分散の展開を容易にするような、ＢＩＭＳコポリマーの粘度増大に向けた新しい試みを提供する。
【００１４】
発明の詳細な記載
本発明におけるブレンド成分として用いられるＢＩＭＳエラストマー性コポリマーは、イソブチレンのようなＣ４乃至Ｃ７イソモノオレフィンと、ｐ−アルキルスチレンコモノマー、好ましくは、少なくとも８０重量％の、より好ましくは少なくとも９０重量％のｐ−異性体を含有するｐ−メチルスチレン、とのランダムコポリマーのハロゲン化生成物であり、そのハロゲン化生成物において、スチレンモノマー単位に存在するアルキル置換基の少なくともいくらかがハロゲンを含有する。
【００１５】
最も有用なそのような物質は、０．５乃至２０重量％のｐ−メチルスチレンを含有する、イソブチレンとｐ−メチルスチレンのエラストマー性コポリマーであり、ベンジル環において存在するメチル置換基の６０モル％以下が臭素原子又は塩素原子、好ましくは臭素原子を有する、コポリマーである。それらのコポリマーは、そのポリマーの少なくとも９５重量％が、そのポリマーの平均ｐ−メチルスチレン含量の１０％以内のｐ−メチルスチレン含量を有するように、実質的に均質の組成分布を有する。それらは又、ゲル透過クロマトグラフィーにより測定される。５未満の、より好ましくは２.５未満の、狭い分子量分布(Ｍｗ／Ｍｎ)、１００，０００乃至２，０００，０００の範囲の好ましい粘度平均分子量、１０，０００乃至７５０，０００の範囲の好ましい数平均分子量により特徴付けられる。
【００１６】
それらのコポリマー類は、ルイス酸触媒を用いるモノマー混合物のスラリー重合、続いて、ハロゲン、及び熱及び／又は光及び／又は化学的開始剤のようなラジカル開始剤の存在下で溶液中でのハロゲン化、好ましくは臭素化、により製造され得る。
【００１７】
好ましい臭素化コポリマーは、一般的に、０.１乃至５モル％のブロモメチル基を含有し、そのブロモメチル基のほとんどがモノブロモメチル基であり、０.０５モル％未満しかジブロモメチル置換基がコポリマー中に存在しない。より好ましいコポリマーは、０．５乃至１．５モル％のブロモメチル基を含有する。それらのポリマー及びそれらの製造方法は、米国特許第５，１６２，４４５号に、より詳細に開示されている。有用なポリ(イソブチレン−ｐ−メチルスチレン)コポリマーは、ＥＸＸＰＲＯＴＭＥｌａｓｔｏｍｅｒｓ［ＥｘｘｏｎＭｏｂｉｌ  Ｃｈｅｍｉｃａｌ  Ｃｏｍｐａｎｙ(テキサス州、ヒューストン)］として市販されている臭素化ポリマー(ＢＩＭＳ)である。
【００１８】
本発明による有用な充填剤である、クレー及びシリカには、シリカ、ヒュームド又は沈降されたシリカ、カオリン、アルミノシリケート、タルクのようなマグネシウムシリケート、白雲母のようなマイカ、ウォラストナイトのようなメタ珪酸カルシウム、及びアルコキシ−アミノシランでの加水分解反応が可能である他の物質が含まれる。好ましい充填剤は、シリカ及びアルミノシリケート系クレーである。充填剤は、望ましくは、０.００５乃至２５ミクロン(μｍ)、他の態様では、０.００５乃至２５μｍ、さらに他の態様では、０.００８乃至５μｍの範囲である、平均粒度を有する。
【００１９】
本発明の望ましい態様により、本発明のブレンドにおいて有用なＢＩＭＳポリマーを少なくとも１つのアミノシラン化合物と接触させる。１つの態様において、ＢＩＭＳ及びアミノシランは、少なくとも１つの熱可塑性物質との混合の前に接触させる。このように、ＢＩＭＳ／アミノシラン(充填剤)ブレンドは、ＢＩＭＳとブレンドされる熱可塑性物質に調和する改良された粘度を有する。
【００２０】
充填剤物質を改質するために用いられるアミノシランは、本技術分野で知られており、一般的に、少なくとも１つのＣ１乃至Ｃ３アルコキシ基及び少なくとも１つの第一、第二又は第三アミン基を有する。それらのシラン類は、１つの分子中に、水の存在下でシラノール基を生じ(シリカ及びアルミノシリケートの場合において)、それによって、縮合反応により充填剤表面における表面遊離ヒドロキシル基と共有結合を形成する、1つ以上の加水分解性基を有する化合物として特徴付けられ得る。アミノシラン分子中に又、第一及び第二アミンの場合に、ＢＩＭＳ分子におけるベンジル性ハロゲンの部位において共有結合を形成することができ、アミン基が第三である場合に、ＢＩＭＳ分子において存在するハロゲンとの非置換イオン性会合をする、アミン基が存在する。
【００２１】
適するアミノシランには、Ｎ−(トリメトキシ−シリルプロピル)エチレンジアミン、Ｎ−(トリメトキシ−シリルプロピル)−Ｎ’Ｎ’−ジメチレンジアミン、Ｎ−(トリメトキシ−シリルプロピル)プロピレンジアミン、Ｎ−(トリメトキシシリルプロピル)ジエチレントリアミン、γ−アミノプロピルトリエトキシシラン等が含まれる。最も好ましいアミノシランは、式、(Ｈ２Ｎ−Ｒ)４−ｎＳｉ(ＯＲ’)ｎ（式中、ＲはＣ１乃至Ｃ４アルキレンであり、Ｒ’はＣ１乃至Ｃ４アルキルであり、ｎは１乃３の範囲の整数である）の化合物である。それらの好ましいアミノシランの例は、トリエトキシ−アミノメチルシラン、トリエトキシアミノプロピルシラン、ジアミノプロピルジエトキシシラン、トリアミノプロピルエトキシシラン及び同様の物質である。
【００２２】
アミノシラン表面改質充填剤は、充填剤の重量に基づいて０.１乃至５重量％のアミノシランを含有し得て、充填剤をアミノシラン(純な形態又はエマルジョンの形態における)と接触させ、その被覆させた充填剤をオーブン、流動床において又は噴霧乾燥法で乾燥させ、そして望ましい粒度にスクリーニングすることにより製造される。アミノシラン処理されたクレーは、Ｂｕｒｇｅｓｓ  Ｐｉｇｍｅｎｔ  Ｃｏ．からＢｕｒｇｅｓｓ  ２２１１という名称で市販されており、アミノシラン処理されたシリカは、Ｄｅｇｕｓｓａ  Ｃｏｍｐａｎｙから、Ａｅｒｏｓｉｌ  Ｒ５０４のようなＡｅｒｏｓｉｌ(商標)という名称で入手可能である。他の適する充填剤及び処理された充填剤は、Ｂｌｕｅ  Ｂｏｏｋ、２７４乃至３０３頁(Ｄｏｎ  Ｒ．Ｓｍｉｔｈ編、Ｌｉｐｐｉｎｃｏｔｔ  ＆  Ｐｅｔｏ、２００１年)に記載されている。
【００２３】
粘度改変を達成するためにエラストマーに添加される改質された充填剤の量は、１つの態様において、１乃至１００ｐｈｒ部(ゴム１００当り)、他の態様において２乃至６０ｐｈｒ部、さらに他の態様において、３乃至４０ｐｈｒ、さらに他の態様では５乃至３５ｐｈｒの範囲を有し得て、望ましい態様は、いずれかの上限のｐｈｒといずれかの下限のｐｈｒとの組み合わせを含む。
【００２４】
熱可塑性ポリマー
本発明における使用のために適する熱可塑性ポリマーには、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる１つ以上の非晶質、部分的に結晶質又は本質的に全結晶質のポリマーが含まれる。
【００２５】
本発明の組成物における使用のために適するポリオレフィンには、チーグラー・ナッタ系触媒又はメタロセン触媒を用いて製造されるポリマーを含む、熱可塑性物質、、少なくとも部分的に結晶質のポリオレフィンホモポリマー及びコポリマーが含まれる。それらは、望ましくは、エチレン、プロピレン、１−ブテン、イソブチレン、１−ペンテンのような２乃至６の炭素原子を有するモノオレフィンモノマーから製造されポリマー、及びそれらのモノマーを含有するコポリマー等であり、プロピレンが好ましいモノマーである。本明細書及び特許請求の範囲において用いられているように、ポリプロピレンという用語は、プロピレンのホモポリマー、１乃至２０重量％のエチレン又は４乃至１６の炭素原子のα-オレフィンコモノマー又はそれらの混合物を含有し得るプロピレンの反応器コポリマーを包含する。そのポリプロピレンは、通常、狭い範囲のガラス転移温度(Ｔｇ)を有する、高度に結晶質のアイソタクチック又はシンジオタクチックポリプロピレンであり得る。
【００２６】
適する熱可塑性ポリアミド(ナイロン類)には、結晶質又は樹脂状の高分子量固体ポリマー(ポリマー鎖内にアミド繰り返し単位を有するコポリマー及びターポリマーを含む)が含まれる。ポリアミド類は、カプロラクタム。ピロリジオン、ラウリルラクタム及びアミノウンデカン酸ラクタムのような１つ以上のイプシロンラクタム、もしくはアミノ酸の重合により、又は二塩基酸及びジアミンの縮合により製造され得る。繊維形成級ナイロン及び成形級ナイロンの両方が適している。そのようなポリアミドの例は、ポリカプロラクタム(ナイロン６)、ポリラウリルラクタム(ナイロン１２)、ポリヘキサメチレンアジパミド(ナイロン-６，６)、ポリヘキサメチレンアゼラミド(ナイロン-６，９)、ポリヘキサメチレンセバカミド(ナイロン-６，１０)、ポリヘキサメチレンイソフタルアミド(ナイロン-６，ＩＰ)、及び１１-アミノ−ウンデカン酸の縮合生成物(ナイロン１１)である。市販の熱可塑性ポリアミドは、本発明の実施において有利に用いられ、１６０℃乃至２３０℃の範囲の軟化点又は融点を有する線状結晶質ポリアミドが好ましい。
【００２７】
用いられ得る、適する熱可塑性ポリエステルには、無水物の脂肪族又は芳香族ポリカルボン酸エステルの１つ又は混合物とジオールの１つ又は混合物とのポリマー反応生成物が含まれ得る。満足できるポリエステルの例には、ポリ(トランス-１，４-シクロヘキシレンスクシネート)及びポリ(トランス-１，４-シクロヘキシレンアジペート)のようなポリ(トランス-１，４-シクロヘキシレンＣ２-６アルカンジカルボキシレート)；ポリ(シス-１，４-シクロヘキサンジメチレン)オキサレート及びポリ(シス-１，４-シクロヘキサンジメチレン)スクシネートのようなポリ(シス又はトランス-１，４-シクロヘキサンジメチレン)アルカンジカルボキシレート；ポリエチレンテレフタレート及びポリテトラメチレンテレフタレートのようなポリ(Ｃ２-４アルキレンテレフタレート)；ポリエチレンイソフタレート及びポリテトラメチレンイソフタレートのようなポリ(Ｃ２-４アルキレンイソフタレート)、並びに同様の物質が含まれる。好ましいポリエステルは、ポリエチレンテレフタレート及びポリブチレンテレフタレートのような、ナフタレン酸(ｎａｐｈｔｈａｌｅｎｉｃ  ａｃｉｄ)又はオフタルミン酸(ｏｐｈｔｈａｌｍｉｃ  ａｃｉｄ)のような芳香族ジカルボン酸とポリエチレンテレフタレート及びポリブチレンテセフタレートのようなＣ２乃至Ｃ４ジオールから誘導される。好ましいポリエステルは、１６０℃乃至２６０℃の範囲の融点を有する。
【００２８】
本発明により用いられ得るポリ(フェニレンエーテル)(ＰＰＥ)熱可塑性エンジニアリング樹脂は、アルキル置換フェノールの酸化性カップリング重合により製造される、よく知られている市販されている物質である。それらは、一般的に、１９０℃乃至２３５℃の範囲のガラス転移温度を有する線状ポリマーである。好ましいＰＰＥポリマーの例には、ポリ(２，６-ジメチル-１，４-フェニレンエーテル)、ポリ(２-メチル-６-エチル-１，４-フェニレンエーテル)、ポリ(２，６-ジプロピル-１，４-フェニレンエーテル)及びポリ(２-エチル-６-プロピル-１，４-フェニレンエーテル)のようなポリ(２，６-ジアルキル-１，４-フェニレンエーテル)が含まれる。それらのポリマー、それらの製造方法及びポリスチレンとのブレンドは、米国特許第３，３８３，４３５号にさらに記載されており、引用により、本明細書にそれらの完全な開示を組み込む。
【００２９】
用いられ得る他の熱可塑性物質には、セグメント化ポリ(エーテル  コ-フタレート)；ポリカプロラクトンポリマー；５０モル％未満のアクリロニトリルとのスチレンのコポリマー(ＳＡＮ)及びスチレン、アクリロニトリル及びブタジエンの樹脂状コポリマー(ＡＢＳ)のようなスチレン樹脂；ポリフェニルスルホン及び本技術分野で公知の同様のエンジニアリング樹脂のようなスルホンポリマーのような先に記載されたポリエステルのポリカーボネート類似物が含まれ得る。
【００３０】
熱可塑性物質は、ＢＩＭＳ又はＢＩＭＳ／アミノシランブレンドに、熱可塑性ブレンドの総重量に基づいて１０乃至９０重量％、他の態様では、２０乃至８０重量％、さらに他の態様では３０乃至７０重量％、さらに他の態様では３５乃至６５重量％、添加され、熱可塑性物質／ＢＩＭＳ／アミノシランブレンドにおける熱可塑性物質の望ましい重量％範囲は、ここに記載された、いずれかの下限の重量％とのいずれかの上限の重量％のいずれかの組み合わせであることができる。
【００３１】
添加剤
本発明の組成物は、可塑剤、硬化剤を含有し得て、又、補強充填剤及び非補強充填剤、抗酸化剤、安定剤、ゴム加工油、可塑剤、エキステンダー油、潤滑剤、粘着防止剤、帯電防止剤、ワックス、発泡剤、顔料、難燃剤、及びゴム配合技術において公知の他の加工助剤を含み得る。そのような添加剤は、総組成物の５０重量％以下を構成する。用いられ得る充填剤及びエキステンダーには、炭酸カルシウム、クレー、シリカ、タルク、二酸化チタン、カーボンブラック等のような従来の無機物質が含まれる。ゴム加工油は、一般的に、ポリブテン、石油留分から誘導されたパラフィン油、ナフテン油又は芳香族油であるが、好ましくは、パラフィン油又はポリブテンである。そのタイプは、組成物中に存在する特定の１つ又は複数のゴムと組み合わせて通常用いられるものであり、総ゴム含量に基づく量は、０から、１００ゴム当り１乃至２００重量部(ｐｈｒ)の範囲であることができる。組成物中に、トリメリテートエステルのような可塑剤も存在し得る。
【００３２】
加工
熱可塑性エラストマーのＢＩＭＳ成分は、可塑性物質に対するゴムの量、硬化系及びゴムの硬化の程度によって共連続性形態又は転相も可能であるが、一般的に、連続性の可塑性物質マトリックス内に、小さい、すなわち、ミクロサイズの粒子として存在する。ゴムは、望ましくは、少なくとも部分的に架橋されており、好ましくは完全に又は十分に架橋されている。部分的な又は完全な架橋は、熱可塑性ポリマーとゴムのブレンドに、適するゴム硬化剤を添加し、従来の加硫条件下で、そのゴムを望ましい程度まで加硫することにより達成され得る。しかし、ゴムは、動的加硫の方法により架橋されることが好ましい。本明細書及び特許請求の範囲において用いられているように、「動的加硫」という用語は、熱可塑性エラストマー組成物中に含有されるゴムが、熱可塑性成分の融点より高い温度において、高剪断の条件下で、加硫される、ゴムのための加硫又は硬化法を意味する。従って、ゴムは、先に記載したように、他の形態も存在し得るが、同時に架橋され、熱可塑性マトリックス内の微細粒子として分散される。
【００３３】
動的加硫は、練りロール機、バンバリーミキサー、ブラベンダーミキサー、連続性混合機、混合押出機等のような従来の混合装置で、高温において、熱可塑性成分とエラストマー成分とを接触させるか又は混合させることにより達成する。動的に硬化された組成物の独特の特徴は、ゴム成分が部分的に又は完全に硬化されているという事実に関係なく、その組成物は、押出し、射出成形、吹込成形及び圧縮成形のような従来のプラスチック加工技術により加工され、そして再加工され得る。スクラップ又はフラッシングが回収され、再加工され得る。
【００３４】
当業者は、ＢＩＭＳゴムの加硫を行なうために必要な硬化系の適する量、種類、及び加硫条件を認識するであろう。望ましい最適な架橋を得るために、種々の量の硬化剤、種々の温度及び種々の硬化時間を用いてゴムは、加硫され得る。それが特定のＢＩＭＳゴムが用いられ、熱可塑性成分が用いられる加硫条件下で適する限り、ゴム用のいずれの公知の硬化系も用いられ得る。それらの硬化剤には、硫黄、硫黄供与体、金属酸化物、樹脂系、過酸化物系、ヒドロシリル化硬化剤、含有プラチナ又は過酸化物触媒等が、促進剤及び助剤を用いて又は用いずに含まれる。そのような硬化系は、本技術分野及びエラストマーの加硫の文献においてよく知られている。
【００３５】
本明細書で用いられている「加硫された」という用語は、加硫されるゴムや成分が、架橋されたゴムのエラストマー性性質がその従来の加硫された状態のゴムのエラストマー性性質と同様である状態まで硬化されたことを意味する。硬化の程度は、ゲル含量又は逆に抽出可能な成分として記載される。又は、硬化の程度は、架橋密度で表現され得る。それらの記載のすべては、本技術分野でよく知られており、例えば、米国特許第５，１００，９４７号及び５，１５７，０８１号に記載されている。
【００３６】
望ましい用途により、組成物中に存在するゴムの量は、組成物の総ポリマー含量の１０乃至９０重量％の範囲を有し得る。ほとんどの用途において、そして特にゴム成分が動的に加硫されている場合、ゴム成分は、組成物の総ポリマー含量の７０重量％未満、より好ましくは５０重量％未満、最も好ましくは１０乃至４０重量％、構成する。
【００３７】
ＴＰＥ組成物の溶融加工温度は、一般的に、ＴＰＥ組成物中に存在する最も高い温度で融解するポリマーの融点より高い温度から３００℃までの範囲である。好ましい加工温度は、１４０℃乃至２６０℃、より好ましくは１５０℃乃至２４０℃の範囲である。
【００３８】
ヒンダード表面改質充填剤物質は、いずれかの混合段階で、すなわち、ＢＩＭＳと熱可塑性ポリマーが最初に混合されるときか又は硬化剤もしくは他の添加剤が混合され、動的に加硫された組成物が製造されるときに化合され得る。しかし、好ましい態様では、充填剤物質は、３００℃以下の温度で、ＢＩＭＳポリマーと最初に配合され、増大された粘度の改質されたＢＩＭＳポリマーを提供し、次にこの改質されたポリマーは、熱可塑性樹脂、及びＴＰＥ組成物中に存在する他のいずれかの添加剤とブレンドされる。
【００３９】
アミノシランとのＢＩＭＳブレンドは、改良された粘度特性を与え、熱可塑性物質とのブレンドにおいて予測しない利点を与える。イソブチレン系ポリマーの流動活性化エネルギー及び剪断減粘性特徴により、温度及び剪断速度における増大に伴う、それらのポリマーの粘度値における低減は、一般的に、他のポリマー、特に熱可塑性物質の粘度値における低減よりもずっと強力である。熱可塑性物質をイソブチレン系ポリマーとブレンドすることは、通常、高温(１５０℃よりも高い)及び高剪断速度(１００秒−１より大きい)を必要とする。それらの温度及び剪断速度において、イソブチレン系ポリマーの粘度は、ポリオレフィンのような望ましい熱可塑性樹脂の粘度よりもかなり低い。しかし、ブレンドしている間のイソブチレン系ポリマーとそれらの対の熱可塑性物質との間の粘度調和化は、例えば、インナーライナー、トレッド及びサイドウォールのような自動車部材において重要である均一な混合及び微細なブレンド形態を与えるのに本質的である。他の用途には、内部装備品及び外部装備品、パネル、バンパー部材のような耐衝撃性自動車部材が含まれる。
【００４０】
さらに、ＢＩＭＳ／アミノシランブレンドは、インナーライナー(ＤＶＡインナーライナー)及びトレッドに有用である。トレッドの場合、トレッドは、エラストマー及びエラストマーブレンドで構成される(典型的には熱可塑性物質を含有しない)。しかし、官能化充填剤を用いることにより、ＢＩＭＳ相への充填剤分配が制御され得て、従って、有利にＢＩＭＳ粘度を増大する(エラストマー配合物のバンバリー混合中、ＢＩＭＳ粘度は混合時間によって低減し、混合時間とともに温度における上昇により、例えば、ブタジエン及び他の汎用ゴムの粘度よりもかなり低く低減し得る)ことが見出された。従って、本発明の１つの態様において、ＢＩＭＳ／アミノシランは、ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、並びにトレッド及びサイドウォールのような自動車タイヤ部材を製造するのに有用な他のゴムのような汎用ゴムとの組成物を形成することができる。
【００４１】
本発明のブレンドの他の用途には、低透過性弾性膜(タイヤインナーライナー及び保護性衣類用生地のような)、医薬品及び食品容器用クロージャー、ホットメルトシーラント、成形されたシリンジプランジャーチップ、並びにホース又はホースカバーのような低透過性が要求される成形され、押し出された自動車部材が含まれる。
【００４２】
本発明のブレンドは、熱可塑性物質と、ＢＩＭＳのようなイソブチレン系ポリマーとの間の粘度調和を改良する。１，０００秒−１の剪断速度における本発明のＢＩＭＳ／アミノシランブレンドの粘度値は１つの態様において２００乃至５００Ｐａ・秒の範囲であり、他の態様において２００乃至３５０Ｐａ・秒の範囲である。１，５００秒−１の剪断速度における本発明のＢＩＭＳ／アミノシランブレンドの粘度値は１つの態様において１１０乃至４００Ｐａ・秒の範囲であり、他の態様において１２０乃至３５０Ｐａ・秒の範囲であり、さらに他の態様において１３０乃至２５０Ｐａ・秒の範囲である。熱可塑性物質とのブレンドにおいて、ＢＩＭＳ／アミノシランのブレンドの分散サイズ(ＡＦＭにより測定した)は、１つの態様において１．８μｍ(ミクロン)未満からであり、他の態様において１．５μｍ未満からであり、さらに他の態様において１．２μｍ未満からであり、さらに他の態様において１．０μｍ未満からであり、さらに他の態様において０．１乃至１．８μｍであり、さらに他の態様において０．３乃至１．６μｍである。
【００４３】
本発明の１つの態様には、Ｃ４乃至Ｃ７イソモノオレフィンとｐ−アルキルスチレンのハロゲン化コポリマーと、少なくとも１つのアミノシランと接触されたシリカ又はクレー充填剤との混合物を含有する組成物が含まれる。１つの態様において、その組成物は、動的に加硫されている。１つの態様において、アミノシランは、少なくとも１つのＣ１乃至Ｃ４アルコキシ基及び少なくとも１つの第一、第二又は第三アミン基を有し、前記充填剤は、前記コポリマーの１００重量部当り０.１乃至１００重量部(ｐｈｒ)で、組成物中に存在すると記載される。
【００４４】
１つの態様では、そのコポリマーは、イソブチレンとｐ−メチルスチレンの臭素化コポリマーである。
【００４５】
他の態様では、少なくとも１つのアミノシランは、式、(Ｈ２Ｎ−Ｒ４−ｎ)−Ｓｉ−(ＯＲ’)ｎ（式中、ＲはＣ１乃至Ｃ４アルキレンであり、Ｒ’はＣ１乃至Ｃ４アルキルであり、ｎは１乃３の整数である）により表わされる。
【００４６】
さらに他の態様では、充填剤は、充填剤−アミノシランブレンドの重量に基づいて０.１乃至５重量％のアミノシランを含有する。
【００４７】
他の態様では、充填剤物質はシリカである。
【００４８】
他の態様では、充填剤物質はクレーである。
【００４９】
さらに他の態様では、１，０００秒−１の剪断速度におけるコポリマーブレンドの粘度値が２００乃至５００Ｐａ・秒の範囲を有する。
【００５０】
さらに他の態様では、１，５００秒−１の剪断速度におけるコポリマーブレンドの粘度値が１１０乃至４００Ｐａ・秒の範囲を有する。
【００５１】
最後に、さらに他の態様では、ＢＩＭＳ／アミノシランブレンドについてのＲＢ値は２０乃至９０％である。
【００５２】
ＢＩＭＳ／アミノシランブレンドのさらに他の態様では、少なくとも１つの熱可塑性ポリマー、及び前記組成物の総ポリマー含量に基づいて１０乃至９０重量％のＢＩＭＳ／アミノシランブレンドを含有する熱可塑性エラストマー組成物を含む。望ましい態様において、ＡＦＭで測定したブレンドの分散サイズは、１．８μｍ未満からであり、他の態様では、熱可塑性ポリマーは、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる。
【００５３】
ＢＩＭＳ／アミノシランブレンドのさらに他の態様において、ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドから選ばれる汎用ゴムが含有される。汎用ゴムは、先に熱可塑性物質について記載された範囲で存在し得る。
【００５４】
ＢＩＭＳ／アミノシランブレンド及び熱可塑性物質ブレンドは、タイヤインナーライナー、タイヤトレッド、タイヤサイドウォールのような自動車部材、又は乗用車、トラック、ボート又は他の乗物の他の耐衝撃性部材を製造するのに用いられ得る。
【００５５】
下記の非限定的な実施例は、本発明の例示である。
【００５６】
実施例１
実施例において用いられたゴム及びアミン改質充填剤は、表１に記載されている。測定されたすべての粘度値は、細管レオメーターを用いて２２０℃においてである。
【００５７】
ＢＩＭＳゴムの流動活性化及び剪断減粘により、２２０℃におけるＢＩＭＳゴムの粘度値におけるムーニー増大の影響は、低剪断速度、約１００秒−１、においてのみ、かなり有して、より高い剪断速度においては存在しない(表２に示されているように)。最適な混合均一性及び分散サイズを与えるために、ミキサー及び押出機においてゴムを可塑性物質とブレンドすることにおいて、１００秒−１以上における剪断速度が通常用いられるので、表２に示されているように、ＢＩＭＳゴムの粘度値を増大させる他の方法が求められる。
【００５８】
二本ロール練りロール機により、Ｂｕｒｇｅｓｓ  ２２１１クレーをＢＩＭＳ  ８９−４中にブレンドした。用いたクレー含量は、５ｐｈｒ(ポリマーの１００部当りの部)及び５０ｐｈｒであった。表３に示されたように、５ｐｈｒより多くのＢｕｒｇｅｓｓ  ２２１１クレーを添加することにより、２２０℃でのすべての剪断速度におけるＢＩＭＳの粘度は、増大し得た。
【００５９】
ブラベンダーミキサーにより、１５０℃及び６０ＲＰＭにおいてＢＩＭＳ  ８９−４中にＡｅｒｏｓｉｌ  Ｒ５０４をブレンドした。用いたシリカ含量は、１０ｐｈｒ及び２５ｐｈｒであった。表４に示されたように、２２０℃におけるＢＩＭＳのすべての剪断速度における粘度値は、アミノシラン処理シリカを添加することにより増大されることができた。それらのシリカ粒子の小さいサイズにより、ＢＩＭＳにおける粘度増大は、クレーの代わりにシリカを用いることにより、より大きかった。
【００６０】
実施例２
ＢＩＭＳとの熱可塑性物質ブレンド成分として、ＥｘｘｏｎＭｏｂｉｌ  ＣｈｅｍｉｃａｌからのポリプロピレンＰＰ４２９２を選んだ。ＰＰ４２９２は、１．５のＭＦＲを有する高粘度級アイソタクチックポリプロピレンである。ＰＰ４２９２のＢＩＭＳ[ＥＸＸＰＲＯ(商標)８９−４]との６０／４０重量ブレンド及びアミノシラン処理シリカを含有するＢＩＭＳ(２５ｐｈｒのＡｅｒｏｓｉｌ  Ｒ５０４)を８０ＲＰＭ及び２２０℃においてブラベンダーミキサーを用いて製造した。得られたブレンドの形態を、ＡＦＭにより試験し、続いて画像処理することにより分散サイズを決定した。表５において示されているように、増大された粘度のＢＩＭＳとのブレンドにおいて、より微細な分散が得られた。
【００６１】
分散サイズにおける低減を達成することにおける方法の１つは、粘度調和による。アミノシランのような充填剤の添加によって、ＢＩＭＳの粘度値を増大させることにより、充填されたＢＩＭＳの粘度が、ポリプロピレンのような熱可塑性物質の粘度まで増大される。充填剤の使用は、本発明においてエラストマーの粘度を上昇させる１つの方法である。しかし、カーボンブラックやシリカのような、ＢＩＭＳと反応するための特定の官能基がない非官能化充填剤は、熱可塑性相及びＢＩＭＳ相の間に熱力学的及び動的分配及び分布をし、従って、ゴム相の粘度を増大させる意図に悪影響を及ぼす。従って、本発明の利点は、アミノシラン充填剤を用いて達成される。分散サイズにおける低減は、粘度調和による。
【００６２】
これは、耐衝撃性が改良されたプラスチック及び低透過性熱可塑性エラストマーの領域における熱可塑性エラストマー用途のための、ＢＩＭＳとの熱可塑性物質の加硫された又は加硫されていない熱可塑性ブレンドにおいて有用である。
【００６３】
実施例３
ＢＩＭＳポリマーとアミノシランの増大された粘度ブレンドの他の例を表６を参照して記載する。ＥＸＸＰＲＯ(商標)９０−１０に基くシリカで充填された素材(１０ｐｈｒ及び３０ｐｈｒのＡｅｒｏｓｉｌ  Ｒ５０４)の混合をブラベンダーミキサーで行い(２５℃及び４０ｒｐｍにおいて開始し、８分間混合し、６０ｒｐｍに変え、１分間混合し、９３℃で取り出す)、二本ロール練りロールでシートにし、高含量のシリカ分散を与えた。それらのＢＩＭＳ／アミノシランブレンド中に充填剤以外の添加剤は添加しなかった。
【００６４】
結合ゴムは、室温において、一週間、シクロヘキサン(ゴムは、その中で完全に可溶性である)のような溶媒中で浸漬後に、非加硫ポリマー／充填剤ブレンドから抽出できないゴムの量である。従って、結合ゴム（ＲＢ）は、下記の式、
ＲＢ＝［｛浸漬の後の試料の重量−試料における充填剤の重量｝×１００％］÷（試料におけるポリマーの重量）
により計算された。
【００６５】
溶媒抽出のためのポリマー／充填剤ブレンドを含有させるためにステンレス鋼の円筒ろ紙を用いた。表６におけるＲＢは、ＢＩＭＳが充填剤物質と会合したままであることを示している。
【００６６】
本発明の１つにおいて、本発明のＢＩＭＳ／アミノシランブレンドについてのＲＢは、１つの態様において、２０乃至９０％の範囲であり、他の態様において、２５乃至８０％の範囲であり、さらに他の態様において、２５乃至６０％であり、さらに他の態様において、２６乃至４５％であり、ＲＢの望ましい範囲は、ここに記載されたいずれかのＲＢの上限といずれかのＲＢの下限とのいずれかの組み合わせを含むことが予測される。
【００６７】
１５０℃にいて２５分間、２片の、テフロンで被覆されたアルミニウムホイルの間でポリマー及びポリマー／充填剤ブレンドを成形した。成形された試料を、ＡＳＴＭ  Ｄ１７０８により、２インチ／分のクロスヘッド速度でそして室温においてインストロン試験機を用いて行われた引張応力−歪み測定用のミクロダンベル試験片に打ち抜いた。その応力を、引張試験片の変形されない横断面積に基いて計算した。測定の結果を表６に示す。
【００６８】
アミン処理されたシリカ充填剤の組み込みによる、結合ゴム、降伏応力及び引張強さにおける大きな増加は、ポリマーと充填剤との強力な相互作用を提示している。この強力なポリマー／充填剤相互作用は、表６の最後の欄において示されているように、増大された粘度をもたらす。ピーク粘度は、引張伸びプロセスにおける降伏応力及び歪み速度から概算される。
【００６９】
本発明を特定の態様について言及することにより記載し、例示してきたが、当業者は、本発明が、本明細書に例示されていない多くの異なるバリエーションにも志向されていることを認識するであろう。それらの理由のために、本発明の範囲を決定する目的のための言及は、特許請求の範囲に対してのみになされなくてはならない。さらに、本発明の特定の特徴は、一連の数的上限と一連の数的下限で記載されている。他に示されていなければ、それらの限界のいずれかの組み合わせにより形成される範囲が本発明の範囲内であることを認識すべきである。
【００７０】
すべての優先権証明書を、組み込みが許されているすべての国について、引用により本明細書中に完全に組み込まれる。さらに、本明細書において引用された、試験操作を含むすべての文献をそのような組み込みが許されているすべての国について、引用により本明細書中に完全に組み込む。
【００７１】
【表１】
2004532923.tif 000002
【００７２】
【表２】
2004532923.tif 000003
【００７３】
【表３】
2004532923.tif 000004
【００７４】
【表４】
2004532923.tif 000005
【００７５】
【表５】
2004532923.tif 000006
【００７６】
【表６】
2004532923.tif 000007
【国際公開パンフレット】
2004532923.tif 000008
2004532923.tif 000009
2004532923.tif 000010
2004532923.tif 000011
2004532923.tif 000012
2004532923.tif 000013
2004532923.tif 000014
2004532923.tif 000015
2004532923.tif 000016
2004532923.tif 000017
2004532923.tif 000018
2004532923.tif 000019
2004532923.tif 000020
2004532923.tif 000021
2004532923.tif 000022
2004532923.tif 000023
2004532923.tif 000024
2004532923.tif 000025
2004532923.tif 000026
2004532923.tif 000027
2004532923.tif 000028
2004532923.tif 000029
2004532923.tif 000030
2004532923.tif 000031
2004532923.tif 000032
2004532923.tif 000033
2004532923.tif 000034
2004532923.tif 000035
2004532923.tif 000036
2004532923.tif 000037
2004532923.tif 000038
2004532923.tif 000039
【手続補正書】
【提出日】平成15年6月3日(2003.6.3)
【手続補正１】
【補正対象書類名】特許請求の範囲
【補正対象項目名】全文
【補正方法】変更
【補正の内容】
【特許請求の範囲】
【請求項１】
ａ）Ｃ４乃至Ｃ７イソモノオレフィンとｐ−アルキルスチレンのハロゲン化コポリマー並びに
ｂ）少なくとも１つのＣ１乃至Ｃ４アルコキシ基及び少なくとも１つの第一、第二又は第三アミン基を有する少なくとも１つのアミノシランで接触されたシリカ充填剤又はクレー充填剤
の混合物から本質的に成る組成物であり、前記充填剤が、前記コポリマーの１００重量部当り０.１乃至１００重量部の含量で、組成物中に存在する、組成物。
【請求項２】
前記コポリマーが、イソブチレンとｐ−メチルスチレンの臭素化コポリマーである、請求項１に記載の組成物。
【請求項３】
少なくとも１つのアミノシランが、式、(Ｈ２Ｎ−Ｒ４−ｎ)−Ｓｉ−(ＯＲ’)ｎ（式中、ＲはＣ１乃至Ｃ４アルキレンであり、Ｒ’はＣ１乃至Ｃ４アルキルであり、ｎは１乃３の範囲の整数である)により表わされる、請求項１に記載の組成物。
【請求項４】
アミノシランがトリエトキシプロピルアミノシランである、請求項３に記載の組成物。
【請求項５】
充填剤が、充填剤−アミノシランブレンドの重量に基づいて０.１乃至５重量％のアミノシランを含有する、請求項１に記載の組成物。
【請求項６】
充填剤がシリカである、請求項１に記載の組成物。
【請求項７】
充填剤がクレーである、請求項１に記載の組成物。
【請求項８】
１，０００秒−１の剪断速度におけるコポリマーブレンドの粘度値が２００乃至５００Ｐａ・秒の範囲である、請求項１に記載の組成物。
【請求項９】
１，５００秒−１の剪断速度におけるコポリマーブレンドの粘度値が１１０乃至４００Ｐａ・秒の範囲である、請求項１に記載の組成物。
【請求項１０】
少なくとも１つの熱可塑性ポリマー、及び前記組成物の総ポリマー含量に基づいて１０乃至９０重量％の請求項１に記載の組成物とのブレンドを含有する熱可塑性エラストマー組成物。
【請求項１１】
ＡＦＭで測定したブレンドの分散サイズが、１．８μｍ未満からである、請求項８に記載の組成物。
【請求項１２】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項８に記載の組成物。
【請求項１３】
ＢＩＭＳ／アミノシランブレンドについてのＲＢ値が２０乃至９０％である、請求項１に記載の組成物。
【請求項１４】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドから選ばれる汎用ゴムをさらに含有する、請求項１に記載の組成物。
【請求項１５】
請求項１０に記載の組成物から製造される自動車部品。
【請求項１６】
Ｃ４乃至Ｃ７イソモノオレフィンとｐ−アルキルスチレンのハロゲン化コポリマーの粘度を増大する方法であって、前記コポリマーを、少なくとも１つのＣ１乃至Ｃ４アルコキシ基及び少なくとも１つの第一、第二又は第三アミン基を有する少なくとも１つのアミノシランで接触された０.１乃至１００重量部のシリカ充填剤又はクレー充填剤と溶融混合することから本質的に成り、前記重量部は、前記コポリマーの１００重量部に基づいている、方法。
【請求項１７】
前記コポリマーが、イソブチレンとｐ−メチルスチレンの臭素化コポリマーである、請求項１６に記載の方法。
【請求項１８】
少なくとも１つのアミノシランが、式、(Ｈ２Ｎ−Ｒ)−Ｓｉ−(ＯＲ’)ｎ（式中、ＲはＣ１乃至Ｃ４アルキレンであり、Ｒ’はＣ１乃至Ｃ４アルキルであり、ｎは１乃３の整数である)により表わされる、請求項１６に記載の方法。
【請求項１９】
アミノシランがトリエトキシプロピルアミノシランである、請求項１６に記載の方法。
【請求項２０】
充填剤が、充填剤−アミノシランブレンドの重量に基づいて０.１乃至５重量％のアミノシランを含有する、請求項１６に記載の方法。
【請求項２１】
充填剤がシリカである、請求項１６に記載の組成物。
【請求項２２】
充填剤がクレーである、請求項１６に記載の組成物。
【請求項２３】
１，０００秒−１の剪断速度におけるコポリマーブレンドの粘度値が２００乃至５００Ｐａ・秒の範囲である、請求項１６に記載の方法。
【請求項２４】
１，５００秒−１の剪断速度におけるコポリマーブレンドの粘度値が１１０乃至４００Ｐａ・秒の範囲である、請求項１６に記載の方法。
【請求項２５】
少なくとも１つの熱可塑性ポリマーを前記コポリマーブレンドとブレンドすることをさらに含む、請求項１６に記載の方法。
【請求項２６】
ＡＦＭで測定したブレンドの分散サイズが、１．８μｍ未満からである、請求項２５に記載の方法。
【請求項２７】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項２５に記載の方法。
【請求項２８】
熱可塑性ポリマーが、ポリプロピレンホモポリマー、プロピレン衝撃コポリマー又はプロピレンコポリマーである、請求項２５に記載の方法。
【請求項２９】
ＢＩＭＳ／アミノシランブレンドについてのＲＢ値が２０乃至９０％である、請求項１６に記載の方法。
【請求項３０】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドの少なくとも１つをブレンドすることをさらに含む、請求項１６に記載の方法。
【請求項３１】
請求項１６に記載の方法から製造される自動車部品。
【請求項３２】
ａ）Ｃ４乃至Ｃ７イソモノオレフィンとｐ−アルキルスチレンのハロゲン化コポリマー並びに
ｂ）少なくとも１つのＣ１乃至Ｃ４アルコキシ基及び少なくとも１つの第一、第二又は第三アミン基を有する少なくとも１つのアミノシランで接触されたシリカ充填剤又はクレー充填剤
から本質的に成る、動的に加硫された組成物であり、前記充填剤が、前記コポリマーの１００重量部当り０.１乃至１００重量部で、組成物中に存在する、組成物。
【請求項３３】
前記コポリマーが、イソブチレンとｐ−メチルスチレンの臭素化コポリマーである、請求項３２に記載の組成物。
【請求項３４】
少なくとも１つのアミノシランが、式、(Ｈ２Ｎ−Ｒ４−ｎ)−Ｓｉ−(ＯＲ’)ｎ（式中、ＲはＣ１乃至Ｃ４アルキレンであり、Ｒ’はＣ１乃至Ｃ４アルキルであり、ｎは１乃３の整数である)により表わされる、請求項３２に記載の組成物。
【請求項３５】
アミノシランがトリエトキシプロピルアミノシランである、請求項３４に記載の組成物。
【請求項３６】
充填剤が、充填剤−アミノシランブレンドの重量に基づいて０.１乃至５重量％のアミノシランを含有する、請求項３２に記載の組成物。
【請求項３７】
充填剤がシリカである、請求項３２に記載の組成物。
【請求項３８】
充填剤がクレーである、請求項３２に記載の組成物。
【請求項３９】
１，０００秒−１の剪断速度におけるコポリマーブレンドの粘度値が２００乃至５００Ｐａ・秒の範囲である、請求項３２に記載の組成物。
【請求項４０】
１，５００秒−１の剪断速度におけるコポリマーブレンドの粘度値が１１０乃至４００Ｐａ・秒の範囲である、請求項３２に記載の組成物。
【請求項４１】
少なくとも１つの熱可塑性ポリマー、及び前記組成物の総ポリマー含量に基づいて１０乃至９０重量％の請求項３２に記載の組成物とのブレンドを含有する動的に加硫された組成物。
【請求項４２】
ＡＦＭで測定したブレンドの分散サイズが、１．８μｍ未満からである、請求項４１に記載の組成物。
【請求項４３】
熱可塑性ポリマーが、ポリオレフィン、ポリアミド、ポリイミド、ポリエステル、ポリカーボネート、ポリスルホン、ポリラクトン、ポリアセタール、アクリロニトリル／ブタジエン／スチレンコポリマー樹脂、ポリフェニレンオキシド、エチレン−一酸化炭素コポリマー、ポリフェニレンスルフィド、ポリスチレン、スチレン／アクリロニトリルコポリマー樹脂、スチレン／無水マレイン酸コポリマー樹脂、芳香族ポリケトン及びそれらの混合物から選ばれる、請求項４１に記載の組成物。
【請求項４４】
ＢＩＭＳ／アミノシランブレンドについてのＲＢ値が２０乃至９０％である、請求項３２に記載の組成物。
【請求項４５】
ブチルゴム、スチレン−ブタジエンゴム、ブタジエンゴム、ポリイソプレン、ハロゲン化ブチルゴム、天然ゴム、ニトリルゴム、ネオプレンゴム、珪素ゴム、ポリウレタンエラストマー、及びそれらのブレンドから選ばれる汎用ゴムをさらに含有する、請求項３２に記載の組成物。
【請求項４６】
請求項３２に記載の組成物から製造される自動車部品。
【請求項４７】
ａ）Ｃ４乃至Ｃ７イソモノオレフィンとｐ−アルキルスチレンのハロゲン化コポリマー並びに
ｂ）少なくとも１つのＣ１乃至Ｃ４アルコキシ基及び少なくとも１つの第一、第二又は第三アミン基を有する少なくとも１つのアミノシランで接触されたシリカ充填剤又はクレー充填剤
の反応生成物を含有する組成物であり、前記充填剤が、前記コポリマーの１００重量部当り０.１乃至１００重量部の含量で、組成物中に存在する、組成物。
【国際調査報告】
2004532923.tif 000040
2004532923.tif 000041